"メタアクリレート成分の総量100質量に対してカルボキシル基を有するメタアクリレート化合物Aを40質量以上含有し、400nm以上の波長域に吸収帯を有する光重合開始剤Bをメタアクリレート成分の総量100質量に対して0.1質量~10質量含有し、溶剤を含まないトリアセチルセルロースフィルム上に成型するエネルギー線硬化型樹脂組成物。カルボキシル基を有するメタアクリレート化合物Aが単官能メタアクリレートである請求項1に記載のエネルギー線硬化型樹脂組成物。さらにカルボキシル基を有するメタアクリレート化合物A以外のメタアクリレートC但し、ウレタンメタアクリレートのモノマー及びオリゴマーを除くを含む請求項1に記載のエネルギー線硬化型樹脂組成物。請求項1~請求項3に記載の樹脂型用エネルギー線硬化型樹脂組成物を使用して得られる硬化物。請求項4に記載の硬化物を用いて成型された光学シート。本発明は、上記課題を解決する為になされたものであって、TACフィルム上に成型可能なエネルギー線硬化型樹脂の硬化物からなる光学シートとして紫外線吸収能を有するTACフィルム越しの紫外線照射による硬化性、無溶剤系エネルギー線硬化型樹脂では難しいとされているTACフィルムへの密着性、金型からの離型性、型再現性に優れたエネルギー線硬化型樹脂を提供することを目的とする。本発明者らは、前記課題を解決するため鋭意研究の結果、特定の組成を有する紫外線硬化性樹脂組成物及びその硬化物が前記課題を解決することを見出し、本発明を完成させた。即ち、本発明は、1メタアクリレート成分の総量100質量に対してカルボキシル基を有するメタアクリレートAを40質量以上含有し、メタアクリレート成分の総量100質量に対して0.1質量~10質量の光重合開始剤Bを含み、かつ溶剤を含まないTACフィルム上に成型するエネルギー線硬化型樹脂組成物。21に記載のカルボキシル基を有するメタアクリレートAが少なくとも単官能メタアクリレートを含有することを特徴とするエネルギー線硬化型樹脂組成物。3さらにカルボキシル基を有するメタアクリレートA以外のメタアクリレートC但し、ウレタンメタアクリレートのモノマー及びオリゴマーを除くを含む1に記載のエネルギー線硬化型樹脂組成物。41~3に記載の樹脂型用エネルギー線硬化型樹脂組成物を硬化して得られる硬化物。54に記載の硬化物を用いて成型された光学シート。本発明の樹脂組成物は、硬化性に優れ、TACフィルムとの密着性が良い。また、金型からの離型性、型再現性に優れている。そのため、LCD、CRT、プラズマディスプレイ等の各種表示体の表面に用いられる耐擦傷性フィルム、アンチグレアフィルムやプリズムレンズシート、拡散シート等の光学シートに適している。本発明の樹脂組成物に使用することのできる分子中にカルボキシル基を有するメタアクリレートAとしては、エポキシメタアクリレート、ウレタンメタアクリレート、単官能メタアクリレート、2官能メタアクリレート、3つ以上の官能基を有する多官能メタアクリレート等が挙げられる。これら分子中にカルボキシル基を有するメタアクリレートAは単独又は2種以上を用いてもよい。エポキシメタアクリレートとしては、例えば、ビスフェノールA型エポキシ樹脂、ビスフェノールF型エポキシ樹脂、ノボラック型エポキシ樹脂、ポリカルボン酸グリシジルエステル、ポリオールポリグリシジルエステル、脂肪族又は脂環式エポキシ樹脂、アミンエポキシ樹脂、トリフェノールメタン型エポキシ樹脂、ジヒドロキシベンゼン型エポキシ樹脂などのエポキシ基とメタアクリル酸を反応させて得られるヒドロキシ基に酸無水物を反応させたエポキシメタアクリレート-カルボン酸付加物、無水マレイン酸と共重合可能な、エチレン、プロペン、イソブチレン、スチレン、ビニルフェノール、アクリル酸、アクリル酸エステル、アクリルアミド等のモノマーとの共重合体の無水マレイン酸部にヒドロキシエチルアクリレート等のアルコール性のヒドロキシ基を持つアクリレートやグリシジルメタアクリレート等のエポキシ基をもつアクリレートを反応させエステル化した化合物等が挙げられる。ウレタンメタアクリレートとしては、例えば、ポリイソシアネート化合物、ポリオール化合物、カルボキシル基を有するジヒドロキシ化合物、必要に応じてモノヒドロキシ化合物、ならびにモノイソシアネート化合物を反応させることにより合成される。ポリイソシアネート化合物としては、2,4-トリレンジイソシアネート、2,6-トリレンジイソシアネート、イソホロンジイソシアネート、1,6-ヘキサメチレンジイソシアネート、1,3-トリメチレンジイソシアネート、1,4-テトラメチレンジイソシアネート、2,2,4-トリメチルヘキサメチレンジイソシアネート、2,4,4-トリメチルヘキサメチレンジイソシアネート、1,9-ノナメチレンジイソシアネート、1,10-デカメチレンジイソシアネート、1,4-シクロヘキサンジイソシアネート、2,2’-ジエチルエーテルジイソシアネート、ジフェニルメタン-4,4’-ジイソシアネート、o,m,またはp-キシレンジイソシアネート、メチレンビス4-シクロヘキシルイソシアネート、シクロヘキサン-1,3-ジメチレンジイソシアネート、シクロヘキサン-1,4-ジメチレレンジイソシアネート、1,5-ナフタレンジイソシアネート、p-フェニレンジイソシアネート、3,3’-メチレンジトリレン-4,4’-ジイソシアネート、4,4’-ジフェニルエーテルジイソシアネート、テトラクロロフェニレンジイソシアネート、ノルボルナンジイソシアネート、水素化1,3-または1,4-キシリレンジイソシアネート等のジイソシアネートが挙げられる。これらのジイソシアネートは、1種単独でまたは2種以上を組み合わせて用いることができる。ポリオール化合物としては、ポリカーボネートポリオール、ポリエステルポリオール、ポリラクトンポリオール、ポリブタジエンポリオール等が挙げられる。ポリカーボネートポリオールとしては、例えば、1,3-プロパンジオール、1,4-ブタンジオール、1,5-ペンタンジオール、1,6-ヘキサンジオール、3-メチル-1,5-ペンタンジオール、1,8-オクタンジオール、1,3-シクロヘキサンジメタノール、1,4-シクロヘキサンジメタノール、1,9-ノナンジオール、2-メチル-1,8-オクタンジオール、1,10-デカメチレングリコールまたは1,2-テトラデカンジオール等をジオールと炭酸エステルまたはホスゲンを反応させることにより得られる化合物等が挙げられる。ポリエステルポリオールとしては、例えば、ポリエチレングリコール、ポリプロピレングリコール、ポリ-1,2-ブチレングリコール、ポリテトレメチレングリコール、ポリ-3-メチルテトラメチレングリコール等のポリエーテルポリオール、コハク酸、グルタル酸、アジピン酸、アゼライン酸、セバシン酸、デカンジカルボン酸、ブラシル酸、1,4-シクロヘキサンジカルボン酸、ヘキサヒドロフタル酸、メチルテトラヒドロフタル酸、エンドメチレンテトラヒドロフタル酸、メチルエンドメチレンテトラヒドロフタル酸、クロレンド酸、フマル酸、マレイン酸、イタコン酸、シトラコン酸、フタル酸、イソフタル酸、テレフタル酸、1,4-ナフタレンジカルボン酸、2,6-ナフタレンジカルボン酸等のジカルボン酸とエチレングリコール、1,2-プロパンジオール、1,3-プロパンジオール、1,2-ブタンジオール、1,3-ブタンジオール、1,4-ブタンジオール、1,5-ペンタンジオール、1,6-ヘキサンジオール、3-メチル-1,5-ペンタンジオール、1,8-オクタンジオール、1,3-シクロヘキサンジメタノール、1,4-シクロヘキサンジメタノール、1,9-ノナンジオール、2-メチル-2,8-オクタンジオール、1,10-デカメチレングリコールまたは1,2-テトラデカンジオール、2,4-ジエチル-1,5-ペンタンジオール、ブチルエチルプロパンジオール、1,3-シクロヘキサンジメタノール、3-キシリレングリコール、1,4-キシリレングリコール、ジエチレングリコール、トリエチレングリコール、ジプロピレングリコール等のジオールを脱水縮合またはエステル交換反応により得られる化合物等が挙げられる。ポリラクトンポリオールとしては、例えば、ジオールとラクトン化合物との開環重合、またはジオールと3-ヒドロキシブタン酸、4-ヒドロキシペンタン酸、5-ヒドロキシヘキサン酸ε-カプロラクトン等のヒドロキシアルカン酸との縮合反応により得られる化合物等が挙げられる。ポリブタジエンポリオールとしては、例えば、1,4-繰り返し単位を主に有する水酸基化ポリブタジエン、水酸基化水素化ポリブタジエン、1,2-繰り返し単位を主に有する水酸基化ポリブタジエン、水酸基化水素化ポリブタジエン、水酸基化ポリイソプレン、水酸基化水素化ポリイソプレン等のブタジエンやイソプレンをアニオン重合により重合し、末端処理により両末端に水酸基を導入して得られるジオール、及びそれらの二重結合を水素還元して得られる化合物等が挙げられる。これらのポリオールは、1種単独でまたは2種以上を組み合わせて用いることができる。カルボキシル基を有するジヒドロキシ化合物としては、例えば、2,2-ジメチロールプロピオン酸、2,2-ジメチロールブタン酸、N,N-ビスヒドロキシエチルグリシン、N,N-ビスヒドロキシエチルアラニン等が挙げられる。モノヒドロキシ化合物としては、例えば、2-ヒドロキシエチルメタアクリレート、ヒドロキシプロピルメタアクリレート、ヒドロキシブチルメタアクリレート、シクロヘキサンジメタノールモノアクリレート、前記各メタアクリレートのカプロラクトンまたは酸化アルキレン付加物、グリセリンジメタアクリレート、トリメチロールジメタアクリレート、ペンタエリスリトールトリメタアクリレート、ジペンタエリスリトールペンタメタアクリレート、ジトリメチロールプロパントリメタアクリルレート、アリルアルコール、アリロキシエタノール等が挙げられる。また、カルボン酸を有する化合物であれば、グリコール酸、ヒドロキシピバリン酸等が挙げられる。モノイソシアネート化合物としては、例えば、メタアクリロイルオキシエチルイソシアネート、または、ジイソシアネート化合物と2-ヒドロキシエチルメタアクリレート、ヒドロキシプロピルメタアクリレート、ヒドロキシブチルメタアクリレート、シクロヘキサンジメタノールモノアクリレート等のヒドロキシ基を有するメタアクリレートとの反応物やグリセリンジメタアクリレート、トリメチロールジメタアクリレート、ペンタエリスリトールトリメタアクリレート、ジペンタエリスリトールペンタメタアクリレート、ジトリメチロールプロパントリメタアクリルレート、アリルアルコール、アリロキシエタノールのモノ付加体等が挙げられる。単官能メタアクリレートとしては、例えば、メタアクリル酸、2-メタアクリロイロキシエチルフタレート、2-メタアクリロイロキシエチルヘキサヒドロフタレート、2-メタアクリロイロキシプロピルフタレート、アルコキシ変性コハク酸メタアクリレート、β-カルボキシエチルメタアクリレート、ω-カルボキシ-ポリカプロラクトンメタアクリレート等が挙げられ、好ましくは、メタアクリル酸、アルコキシ変性コハク酸メタアクリレートである。2官能メタアクリレートとしては、例えば、2,2-ジメチロールプロピオン酸、2,2-ジメチロールブタン酸、N,N-ビスヒドロキシエチルグリシン、N,N-ビスヒドロキシエチルアラニン等のカルボキシル基を有するジヒドロキシ化合物とメタアクリル酸の反応物等が挙げられる。3つ以上の官能基を有する多官能メタアクリレートとしては、例えば、2,2,2―トリスアクリロイロキシメチルコハク酸、2-トリスアクリロイロキシメチルエチルフタル酸等が挙げられる。本発明の樹脂組成物に含有される光重合開始剤Bとしてはベンゾイン類、アセトフェノン類、アントラキノン類、チオキサントン類、ケタール類、ベンゾフェノン類、ホスフィンオキサイド類を挙げることができる。ベンゾイン類としては、例えば、ベンゾイン、ベンゾインメチルエーテル、ベンゾインエチルエーテル、ベンゾインプロピルエーテル、ベンゾインイソブチルエーテル等が挙げられる。アセトフェノン類としては、例えば、アセトフェノン、2,2-ジエトキシ-2-フェニルアセトフェノン、2,2-ジエトキシ-2-フェニルアセトフェノン、1,1-ジクロロアセトフェノン、2-ヒドロキシ-2-メチル-フェニルプロパン-1-オン、ジエトキシアセトフェノン、1-ヒドロキシシクロヘキシルフェニルケトン、2-メチル-1-4-メチルチオフェニル-2-モルホリノプロパン-1-オン、オリゴ[2-ヒドロキシ-2-メチル-1-[4-1-メチルビニルフェニル]プロパノン]等が挙げられる。アントラキノン類としては、例えば、2-エチルアントラキノン、2-tert-ブチルアントラキノン、2-クロロアントラキノン、2-アミルアントラキノン等が挙げられる。チオキサントン類としては、例えば、2,4-ジエチルチオキサントン、2-イソプロピルチオキサントン、2-クロロチオキサントン等が挙げられる。ケタール類としては、例えば、アセトフエノンジメチルケタール、ベンジルジメチルケタール等が挙げられる。ベンゾフェノン類としては、例えば、ベンゾフェノン、4-ベンゾイル-4’-メチルジフェニルサルファイド、4,4’-ビスメチルアミノベンゾフェノン等が挙げられる。ホスフィンオキサイド類としては、例えば、2,4,6-トリメチルベンゾイルジフェニルホスフィンオキサイド、ビス2,4,6-トリメチルベンゾイル-フェニルホスフィンオキサイド、ジフェニル-2,4,6-トリメチルベンゾイルホスフィンオキサイド等が挙げられる。好ましくは、フェニルグリオキシリックアシッドメチルエステル、2-メチル-1-4-メチルチオフェニル-2-モルホリノプロパン-1-オン、2-ベンジル-2-ジメチルアミノ-1-4-モルフォリノフェニル-ブタノン-1、2-ジメチルアミノ-2-4-メチル-ベンジル-1-4-モリフォリン-4-イル-フェニル-ブタン-1-オン、ビス2,4,6-トリメチルベンゾイル-フェニルホスフィンオキサイド、2,4,6-トリメチルベンゾイル-ジフェニルホスフィンオキサイドが挙げられ、特に好ましくは、ビス2,4,6-トリメチルベンゾイル-フェニルホスフィンオキサイド、2,4,6-トリメチルベンゾイル-ジフェニルホスフィンオキサイドである。なお、本発明の樹脂組成物においては、複数種を混合して用いてもよい。また、本発明の樹脂組成物には、得られる本発明の樹脂組成物の粘度、屈折率、基材密着性、離型性などを考慮して、成分A以外のメタアクリレートCを単独あるいは二種類以上を混合して使用してもよい。該メタアクリレートとしては、単官能メタアクリレート、2官能メタアクリレート、分子内に3個以上のメタアクリロイル基を有する多官能メタアクリレート、ポリエステルメタアクリレート、エポキシメタアクリレート等を使用することができるが、ウレタンメタアクリレートのモノマー及びオリゴマーは含まない。なお、これらメタアクリレートCは単独又は2種以上を用いてもよい。単官能メタアクリレートとしては、例えば、イソボルニルメタアクリレート、ジシクロペンタニルメタアクリレート、ジシクロペンテニルメタアクリレート、ジシクロペンテニロキシエチルメタアクリレート、シクロヘキシルアクリレート等の脂環式メタアクリレート、ノニルフェノキシポリエチレングリコールメタアクリレート、ノニルフェノキシポリプロピレングリコールメタアクリレート、フェノキシヒドロキシプロピルメタアクリレート、フェノキシポリエチレンメタアクリレート、ベンジルメタアクリレート、エトキシ変性クレゾールメタアクリレート、プロポキシ変性クレゾールメタアクリレート、ネオペンチルグリコールベンゾエートメタアクリレート、p-クミルフェノキシエチレングリコールメタアクリレート、トリブロモフェニルメタアクリレート、エトキシ変性トリブロモフェニルメタアクリレート、プロポキシ変性トリブロモフェニルメタアクリレート、モルホリンメタアクリレート等の芳香環を有するメタアクリレート、カプロラクトンメタアクリレート、テトラヒドロフルフリルメタアクリレート、カプロラクトン変性テトラヒドロフルフリルメタアクリレート等の複素環を有するメタアクリレート、イミド環構造を有するイミドアクリレート、ブタンジオールモノメタアクリレート、2-ヒドロキシエチルメタアクリレート、2-ヒドロキシプロピルメタアクリレート、2-ヒドロキシブチルメタアクリレート、4-ヒドロキシブチルメタアクリレート、ジプロピレングリコールメタアクリレート等の水酸基を有するメタアクリレート、ジメチルアミノエチルメタアクリレート、ブトキシエチルメタアクリレート、イソブチルメタアクリレート、t-ブチルメタアクリレート、オクタフルオロペンチルメタアクリレート、オクチルメタアクリレート、デシルメタアクリレート、イソデシルメタアクリレート、イソオクチルメタアクリレート、2-エチルヘキシルメタアクリレート、ステアリルメタアクリレート、イソステアリルメタアクリレート、イソミリスチルメタアクリレート、ラウリルメタアクリレート等のアルキル基を有するメタアクリレート、エトキシジエチレングリコールメタアクリレート、2-エチルヘキシルカルビトールメタアクリレート、ポリエチレングリコールメタアクリレート、ポリプロピレングリコールメタアクリレート、等の多価アルコールのメタアクリレート等を挙げることができる。2官能メタアクリレートとしては、ヒドロピバルアルデヒド変性トリメチロールプロパンジアクリレート、エトキシ変性ビスフェノールAジアクリレート、プロポキシ変性ビスフェノールAジアクリレート、エトキシ変性ビスフェノールFジアクリレート、プロポキシ変性ビスフェノールFジアクリレート、エトキシ変性ビスフェノールSジアクリレート、プロポキシ変性ビスフェノールSジアクリレート、ビスフェノールAポリエトキシジメタアクリレート、ビスフェノールAポリプロポキシジメタアクリレート、ビスフェノールFポリエトキシジメタアクリレート、ヘキサヒドロフタル酸ジメタアクリレート等の芳香環を有するメタアクリレート、ジアクリル化イソシアヌレート等のイソシアネートのアクリル化物、1,4-ブタンジオールジメタアクリレート、1,6-ヘキサンジオールジメタアクリレート、1,9-ノナンジオールジメタアクリレート等の直鎖メチレン構造を有するメタアクリレート、トリシクロデカンジメタノールメタアクリレート、ジシクロペンタニルジアクリレート等の脂環式メタアクリレート、エチレングリコールジメタアクリレート、ポリエチレングリコールジメタアクリレート等の多価アルコールのジメタアクリレート等を挙げることができる。分子内に3個以上のメタアクリロイル基を有する多官能メタアクリレートとしては、トリスアクリロキシエチルイソシアヌレート等のイソシアヌレート環を有する多官能メタアクリレート、ペンタエリスリトールテトラメタアクリレート、ジペンタエリスリトールヘキサメタアクリレート、ジペンタエリスリトールペンタメタアクリレート、トリペンタエリスリトールヘキサメタアクリレート、トリペンタエリスリトールペンタメタアクリレート、トリメチロールプロパントリメタアクリレート、トリメチロールプロパンポリエトキシトリメタアクリレート、ジトリメチロールプロパンテトラメタアクリレート等の多価アルコールの多官能メタアクリレートを挙げることができる。ポリエステルメタアクリレートとしては、ジオール化合物と二塩基酸又はその無水物との反応物であるポリエステルジオールと、メタアクリル酸の反応物等が挙げられる。エポキシメタアクリレートとしては、ビスフェノールA型エポキシ樹脂、ビスフェノールF型エポキシ樹脂、フェノールノボラック型エポキシ樹脂、ビスフェノールAのプロピレンオキサイド付加物の末端グリシジルエーテル、フルオレンエポキシ樹脂、ビスフェノールS型エポキシ樹脂等のエポキシ樹脂類とメタアクリル酸との反応物等を挙げることができる。本発明の樹脂組成物の各成分の使用割合は、所望の硬度や粘度や密着性等を考慮して決められるが、成分Aと成分Cの総量を100質量部とした場合に、成分Aの含有量は40~99.9質量部である。成分Bの含有量は0.1~10質量部であり、好ましくは0.2~3質量部である。本発明の樹脂組成物には、前記成分以外に取り扱い時の利便性等を改善するために、離型剤、消泡剤、レベリング剤、光安定剤、酸化防止剤、重合禁止剤、帯電防止剤等を状況に応じて併用して含有することができる。更に、必要に応じて、アクリルポリマー、ポリエステルエラストマー、ウレタンポリマー及びニトリルゴム等のポリマー類も添加することができる。なお、本発明の樹脂組成物には溶剤は含まれない。本発明において溶剤とは揮発性であって、本発明の樹脂組成物の硬化反応には関与しない化合物である。具体的にはクロロホルム、四塩化炭素、ジクロルメタン、1,2-ジクロルエタン、1,2-ジクロルエチレン、テトラクロルエチレン、111-トリクロルエタン、1,1,2,2-テトラクロルエタン、又はトリクロルエチレンなどの塩素原子を有する飽和炭化水素の他、二硫化炭素、又は、アセトン、メチルイソブチルケトン、メチルエチルケトン、シクロヘキサノン、メチルシクロヘキサノン、メチル-ノルマル-ブチルケトン若しくは1,4-ジオキサン等のケトン類、又は、1-ブタノール、2-ブタノール、メタノール、メチルシクロヘキサノール、イソブチルアルコール、イソプロピルアルコール、イソペンチルアルコール、若しくはシクロヘキサノール等のアルコール類、又は、エチルエーテル、エチレングリコールモノエチルエーテル、エチレングリコールモノエチルエーテルアセテート、エチレングリコールモノ-ノルマル-ブチルエーテル、若しくはエチレングリコールモノメチルエーテル等のエーテル類、又は、オルト-ジクロルベンゼン、キシレン、クレゾール、若しくはクロルベンゼン、スチレン、トルエン等の芳香族化合物類、又は、酢酸イソブチル、酢酸イソプロピル、酢酸イソペンチル、酢酸エチル、酢酸ノルマル-ブチル、酢酸ノルマル-プロピル、酢酸ノルマル-ペンチル、若しくは酢酸メチル等のエステル類、又は、N,N-ジメチルホルムアミド、テトラヒドロフラン、ノルマルヘキサン等が挙げられる。本発明の樹脂組成物は、各成分を常法に従い混合溶解することにより調製することができる。例えば、撹拌装置、温度計のついた丸底フラスコに各成分を仕込み、40~80°Cにて0.5~6時間撹拌することにより得ることができる。本発明の樹脂組成物の粘度は、基材上に成型する際の形状の転写性や加工の作業性に適した粘度として、E型粘度計TV-200:東機産業株製を用いて測定した粘度が25°Cで3000mPas以下である組成物が好ましい。本発明の樹脂組成物はエネルギー線によって容易に硬化させることができる。ここでエネルギー線の具体例としては、紫外線、可視光線、赤外線、X線、ガンマー線、レーザー光線等の電磁波、アルファー線、ベータ線、電子線等の粒子線等が挙げられる。本発明においては、これらのうち、紫外線、レーザー光線、可視光線、または電子線が好ましい。常法に従い、本発明の樹脂組成物に前記エネルギー線を照射することにより、本発明の硬化物を得ることができる。本発明のTACフィルム上に成型する形状は、例えば、レンチキュラー、プリズム、マイクロレンズ、マイクロニードル、モスアイ、ハニカム等の形状を有するスタンパー上に塗布して該樹脂組成物の層を設け、その層の上にTACフィルムを接着させ、次いでTACフィルム側から高圧水銀灯等によりエネルギー線を照射して該樹脂組成物を硬化させた後、該スタンパーから硬化物を剥離して得ることができる。本発明の樹脂組成物は、金型からの離型性、型再現性、TACフィルムとの密着性に優れるためLCD、CRT、プラズマディスプレイ等の各種表示体の表面に用いられる耐擦傷性フィルム、アンチグレアフィルムやプリズムレンズシート、拡散シート、反射防止フィルム等の光学シートとして有用である。次に、実施例により本発明を更に詳細に説明する。本発明は以下の実施例によって何ら限定されるものではない。なお、数値の単位部は質量部を示す。以下の実施例に示すような組成にて本発明の紫外線硬化型樹脂組成物及び硬化物を得た。又、樹脂組成物及び硬化膜についての評価方法及び評価基準は以下の通り行った。1粘度:E型粘度計TV-200:東機産業株製を用い、25°Cにて測定した。2離型性:硬化した樹脂を金型より離型させるときの難易度を表す。○金型からの離型が良好である△離型がやや困難あるいは離型時に剥離音がある×離型が困難あるいは型残りがある3型再現性:基材上に紫外線硬化型樹脂層を塗布成型し、高圧水銀灯80W/cm、オゾンレスで1000mJ/cm2の照射を行い硬化させた。硬化した紫外線硬化型樹脂層の表面形状と金型の表面形状を観察した。○再現性良好である×再現性が不良である4密着性:型再現性評価で用いたサンプルにて、JISK5600-5-6に準じて密着性評価を行った。評価結果は0~2を○とし、3~5を×とした。実施例1成分AとしてNKエステルCBX-1N新中村化学工業株製:2-トリスアクリロイロキシメチルエチルフタル酸を40部、ライトアクリレートHOA-MS共栄社化学株製:2-アクリロイロキシエチルコハク酸を60部、成分BとしてIrgacure819BASFジャパン株製:ビス2,4,6-トリメチルベンゾイル-フェニルホスフィンオキサイドを2部、IRGACURE184BASFジャパン株製:1-ヒドロキシシクロヘキシル-フェニルケトンを2部、60°Cに加温、混合し、本発明の樹脂組成物を得た。この樹脂組成物の粘度は800mPasであった。この樹脂組成物をレンチキュラーレンズ金型の上に膜厚が約50μmになるように塗布し、その上に基材としてTACフィルムコニカミノルタオプト株、40μm厚を接着させ、更にその上から高圧水銀ランプで1000mJ/cm2の照射量の紫外線を照射させ、硬化させた後剥離して、本発明の成型物品を得た。評価結果離型性:○、型再現性:○、密着性:○実施例2成分AとしてライトアクリレートHOA-MSを40部、成分Bとして、DAROCURTPOBASFジャパン株製:2,4,6-トリメチルベンゾイル-ジフェニル-ホスフィンオキサイドを4部、IRGACURE184BASFジャパン株製:1-ヒドロキシシクロヘキシル-フェニルケトンを4部、成分CとしてKAYARADPET-30日本化薬株製:ペンタエリスリトールトリアクリレートを60部60°Cに加温、混合し、本発明の樹脂組成物を得た。この樹脂組成物の粘度は400mPasであった。また、得られた樹脂組成物を用いて実施例1と同様にして本発明の成型物品を得た。評価結果離型性:○、型再現性:○、密着性:○比較例1特許文献4特開2010-122633号の実施例に従い、BT-120城北化学工業株製:1,2,3-ベンゾトリアゾール;特許文献4の一般式1において、R1=水素原子、R2=水素原子、R3=水素原子1部、特許文献4の合成例1で得られた化合物15部、o-フェニルフェノールモノエトキシアクリレート60部、KAYARADR-551日本化薬株製:ビスフェノールAテトラエトキシジアクリレート15部、KAYARADDPHA日本化薬株製:ジペンタエリスリトールヘキサアクリレート10部、IRGACURE184BASFジャパン株製:1-ヒドロキシシクロヘキシル-フェニルケトン3部を60°Cに加温、混合し、比較例の樹脂組成物を得た。この樹脂組成物の粘度は730mPasであった。また、得られた樹脂組成物を用いて実施例1と同様にして紫外線を照射したが反応せずに成型物を得ることはできなかった。評価結果離型性:×、型再現性:×、密着性:×比較例2成分AとしてNKエステルCBX-0新中村化学工業株製:2,2,2-トリスアクリロイロキシメチルコハク酸30部、成分BとしてIrgacure819BASFジャパン株製:ビス2,4,6-トリメチルベンゾイル-フェニルホスフィンオキサイド2部、成分CとしてKAYARADDPHA日本化薬株製:ジペンタエリスリトールヘキサアクリレート40部、PHOTOMER4017コグニスジャパン株製:1,6-ヘキサンジオールジアクリレート30部を60°Cに加温、混合し、比較例の樹脂組成物を得た。この樹脂組成物の粘度は200mPasであった。また、得られた樹脂組成物を用いて実施例1と同様にして本発明の成型物品を得た。評価結果離型性:○、型再現性:○、密着性:×実施例1~2及び比較例1~2の評価結果から明らかなように、特定の組成を有する本発明の樹脂組成物は離型性、型再現性、TACフィルム越しの紫外線照射に対しても感光性に優れている上、溶剤を用いていないにも拘らず、TACフィルムとの密着性が良好である。そのため例えば溶剤によるTACフィルムの侵食がなく、TACフィルム上に成型する光学シート用樹脂組成物に適している。"